(57)【要約】【課題】切屑が生じ難く、耐熱性および拡張性に優れたダイシングシートを提供する。【解決手段】ダイシングシート基材と、ダイシングシート基材の一方の面に積層された粘着剤層とを備えたダイシングシートであって、ダイシングシート基材が、エチレン・α，β−不飽和カルボン酸系共重合体（Ａ）と、（ｉ）α−オレフィン由来の構成単位、及び、（ii）グリシジル（メタ）アクリレート又はグリシジル不飽和エーテルに由来の構成単位を少なくとも有する多元共重合体（Ｂ）と、ポリオレフィン（Ｃ）と、を含有するダイシングシート基材用樹脂組成物から構成される層、および所定の材料からなる機能性層を含み、機能性層の厚さが、３０μｍ以上、１５０μｍ以下であるダイシングシート。【選択図】なし【特許請求の範囲】
【請求項１】
ダイシングシート基材と、前記ダイシングシート基材の一方の面に積層された粘着剤層とを備えたダイシングシートであって、
前記ダイシングシート基材が、
エチレン・α，β−不飽和カルボン酸系共重合体（Ａ）と、
（ｉ）α−オレフィン由来の構成単位、及び、（ii）グリシジル（メタ）アクリレート又はグリシジル不飽和エーテルに由来の構成単位を少なくとも有する多元共重合体（Ｂ）と、
ポリオレフィン（Ｃ）と、
を含有するダイシングシート基材用樹脂組成物から構成される層、および
前記ダイシングシート基材用樹脂組成物から構成される層の一方の面に配置された、少なくとも一層からなる機能性層
を含み、
前記機能性層が、エチレン・不飽和カルボン酸共重合体、エチレン・不飽和カルボン酸・不飽和カルボン酸アルキルエステル三元共重合体、エチレン・不飽和カルボン酸アルキルエステル共重合体、エチレン・ビニルエステル共重合体、エチレン・不飽和カルボン酸アルキルエステル・一酸化炭素共重合体、およびこれらの不飽和カルボン酸グラフト物から選択される少なくとも一種からなり、
前記機能性層の厚さが、３０μｍ以上、１５０μｍ以下である
ことを特徴とするダイシングシート。
【請求項２】
多元共重合体（Ｂ）中における（ii）グリシジル（メタ）アクリレート又はグリシジル不飽和エーテルに由来の構成単位の比率は、多元共重合体（Ｂ）の全質量に対して、０．５質量％〜２０質量％である請求項１に記載のダイシングシート。
【請求項３】
前記ダイシングシート基材用樹脂組成物は、
前記エチレン・α，β−不飽和カルボン酸系共重合体（Ａ）４０質量％〜９９質量％と、
前記多元共重合体（Ｂ）０質量％超２０質量％以下と、
前記ポリオレフィン（Ｃ）１質量％〜４０質量％と、
を含有し（但し、前記エチレン・α，β−不飽和カルボン酸系共重合体（Ａ）、前記多元共重合体（Ｂ）および前記ポリオレフィン（Ｃ）の合計を１００質量％とする）、
前記エチレン・α，β−不飽和カルボン酸系共重合体（Ａ）、前記多元共重合体（Ｂ）、及び前記ポリオレフィン（Ｃ）の全質量に対する前記（ii）グリシジル（メタ）アクリレート又はグリシジル不飽和エーテルに由来の構成単位の含有比率が０質量％を超え１．０質量％以下である
請求項１又は２に記載のダイシングシート。
【請求項４】
前記エチレン・α，β−不飽和カルボン酸系共重合体（Ａ）におけるα，β−不飽和カルボン酸に由来の構成単位の含有比率が、５質量％〜２０質量％である請求項１〜３のいずれか１項に記載のダイシングシート。
【請求項５】
前記エチレン・α，β−不飽和カルボン酸系共重合体（Ａ）を構成するα，β−不飽和カルボン酸が、（メタ）アクリル酸である請求項１〜４のいずれか１項に記載のダイシングシート。
【請求項６】
前記ポリオレフィン（Ｃ）が、ランダムポリプロピレン、ホモポリプロピレン、低密度ポリエチレン、及び線状低密度ポリエチレンから選ばれる少なくとも１つである請求項１〜５のいずれか１項に記載のダイシングシート。
【請求項７】
前記多元共重合体（Ｂ）が、さらに、（iii）ビニルエステル又は不飽和カルボン酸エステルに由来の構成単位を有する三元共重合体である請求項１〜６のいずれか１項に記載のダイシングシート。
【発明の詳細な説明】
【技術分野】
【０００１】
本発明は、半導体ウエハ等の被切断物を素子小片に切断分離する際に、当該被切断物が貼付されるダイシングシートに関するものである。
【背景技術】
【０００２】
シリコン、ガリウムヒ素などの半導体ウエハおよび各種パッケージ類（以下、これらをまとめて「被切断物」と記載することがある。）は、大径の状態で製造され、これらは素子小片（以下、「チップ」と記載する。）に切断分離（ダイシング）される。
【０００３】
このダイシング工程に付される被切断物は、ダイシング工程およびそれ以降の工程における被切断物およびチップの取扱性の確保を目的として、基材フィルムおよびその上に設けられた粘着剤層を備えるダイシングシートが、切断のための切削工具が近接する側と反対側の被切断物表面にあらかじめ貼り付けられている。このようなダイシングシートは、通常、基材フィルムとしてポリオレフィン系フィルムまたはポリ塩化ビニル系フィルム等が使用されている。
【０００４】
ダイシング工程の具体的な手法として一般的なフルカットダイシングでは、回転する丸刃(ダイシングブレード)によって被切断物の切断が行われる。フルカットダイシングにおいては、ダイシングシートが貼り付けられた被切断物が全面にわたって確実に切断されるように、被切断物を超えて粘着剤層も切断され、さらに基材フィルムの一部も切断される場合がある。
【０００５】
このとき、粘着剤層および基材フィルムを構成する材料からなるダイシング屑がダイシングシートから発生し、得られるチップがそのダイシング屑によって汚染される場合がある。そのようなダイシング屑の形態の一つに、ダイシングライン上、またはダイシングにより分離されたチップの断面付近に付着する、糸状のダイシング屑がある。このような糸状のダイシング屑は、ステップカット方式にて異なる２種類のダイシングブレードによって被切断物の切断が行われる場合に、特に顕著に発生するという問題があった。
【０００６】
上記のような糸状のダイシング屑がチップに多量に付着したままチップの封止を行うと、チップに付着する糸状のダイシング屑が封止の熱で分解し、この熱分解物がパッケージを破壊したり、チップが組み込まれたデバイスにて動作不良の原因となったりする。この糸状のダイシング屑は洗浄により除去することが困難であるため、糸状のダイシング屑の発生によってダイシング工程の歩留まりは著しく低下する。
【０００７】
また、複数のチップが硬化した樹脂で封止されているパッケージを被切断物としてダイシングする場合には、半導体ウエハをダイシングする場合と比べ、より厚い刃幅のダイシングブレードが使用されるとともに、ダイシングの切り込み深さもより深くなる。このため、ダイシング時に切断除去される基材フィルム量が半導体ウエハの場合よりも増え、結果的に、糸状のダイシング屑の発生量も増加する傾向にある。このように、ダイシングシートを用いてダイシングを行う場合には、糸状のダイシング屑の発生を防止することが求められている。
【０００８】
ダイシング工程後に切断された被切断物は、その後、洗浄、エキスパンド工程、ピックアップ工程などが施される。それゆえ、ダイシングシートには、さらにエキスパンド工程での拡張性に優れることも求められている。
【０００９】
このようなダイシング屑の発生を抑制することを目的として、特許文献１には、基材フィルムの片面に粘着剤を塗布してなる半導体ダイシング加工用テープにおいて、基材フィルムが少なくとも２層からなり、基材フィルムの粘着剤層に接する層の樹脂の融点が１３０〜２４０℃であって、少なくとも１層が粘着剤層に接する層の下面に接した、ポリプロピレン系樹脂１００質量部に対し、スチレン・ブタジエン共重合体の水素添加物が２０〜４００質量部よりなる樹脂組成物層であることを特徴とする半導体ダイシング用粘接着テープが開示されている。
【００１０】
また、特許文献２には、エキスパンド工程での拡張性を付与したフィルムとして、ランダムプロピレンとオレフィン系エラストマーとを含む基材層上に、粘着剤層が積層されたダイシングフィルムが開示されている。
【先行技術文献】
【特許文献】
【００１１】
【特許文献１】特開２００５−１７４９６３号公報
【特許文献２】特開２０１１−２１６５９５号公報
【発明の開示】
【発明が解決しようとする課題】
【００１２】
しかしながら、特許文献１の基材フィルムでは、糸状のダイシング屑の発生を十分に防止することできなかった。また、特許文献２に記載のダイシングフィルムでは、エキスパンド工程における拡張性は優れるものの、糸状のダイシング屑の発生を十分に防止することができなかった。
【００１３】
ところで、ダイシングシートは加熱条件下で半導体ウエハに貼着することもある。このため、熱に弱いダイシングシートを用いると、熱により軟化等して剥離することが困難になったり、作業テーブル（ダイ）上に固着したりする場合がある。さらに、熱によりダイシングシートに歪みや反り等の変形が生じてしまうと、薄肉化した半導体ウエハが変形してしまう可能性もある。このため、ダイシングシートに対しては、耐熱性も要求される。
【００１４】
本発明は、上記のような実状に鑑みてなされたものであり、ダイシングによる切屑が生じ難く、耐熱性、及び、拡張性に優れたダイシングシートを提供することを目的とする。
【課題を解決するための手段】
【００１５】
上記目的を達成するために、本発明は、ダイシングシート基材と、前記ダイシングシート基材の一方の面に積層された粘着剤層とを備えたダイシングシートであって、前記ダイシングシート基材が、エチレン・α，β−不飽和カルボン酸系共重合体（Ａ）と、（ｉ）α−オレフィン由来の構成単位、及び、（ii）グリシジル（メタ）アクリレート又はグリシジル不飽和エーテルに由来の構成単位を少なくとも有する多元共重合体（Ｂ）と、ポリオレフィン（Ｃ）と、を含有するダイシングシート基材用樹脂組成物から構成される層を含むことを特徴とするダイシングシートを提供する（発明１）。
【００１６】
上記発明（発明１）において、前記ダイシングシート基材用樹脂組成物は、前記エチレン・α，β−不飽和カルボン酸系共重合体（Ａ）４０質量％〜９９質量％と、前記多元共重合体（Ｂ）０質量％超２０質量％以下と、前記ポリオレフィン（Ｃ）１質量％〜４０質量％以下と、を含有し（但し、前記エチレン・α，β−不飽和カルボン酸系共重合体（Ａ）、前記多元共重合体（Ｂ）および前記ポリオレフィン（Ｃ）の合計を１００質量％とする）、前記エチレン・α，β−不飽和カルボン酸系共重合体（Ａ）、前記多元共重合体（Ｂ）、及び前記ポリオレフィン（Ｃ）の全質量に対する前記（ii）グリシジル（メタ）アクリレート又はグリシジル不飽和エーテルに由来の構成単位の含有比率が０質量％を超え１．０質量％以下であることが好ましい（発明２）。
【００１７】
上記発明（発明１，２）においては、前記エチレン・α，β−不飽和カルボン酸系共重合体（Ａ）におけるα，β−不飽和カルボン酸の共重合比が、５質量％〜２０質量％であることが好ましい（発明３）。
【００１８】
上記発明（発明１〜３）においては、前記エチレン・α，β−不飽和カルボン酸系共重合体（Ａ）を構成するα，β−不飽和カルボン酸が、（メタ）アクリル酸であることが好ましい（発明４）。
【００１９】
上記発明（発明１〜４）においては、前記ポリオレフィン（Ｃ）が、ランダムポリプロピレン、ホモポリプロピレン、低密度ポリエチレン、及び線状低密度ポリエチレンから選ばれる少なくとも１つであることが好ましい（発明５）。
【００２０】
上記発明（発明１〜５）においては、前記多元共重合体（Ｂ）が、さらに、（iii）ビニルエステル又は不飽和カルボン酸エステルに由来の構成単位を有する三元共重合体であることが好ましい（発明６）。
【００２１】
上記発明（発明１〜６）において、前記ダイシングシート基材は、ダイシングシート基材用樹脂組成物から構成される層の一方の面に配置された、少なくとも一層からなる機能性層を備えることが好ましい（発明７）。
【発明の効果】
【００２２】
本発明に係るダイシングシートは、ダイシングによる切屑が生じ難く、耐熱性、及び、拡張性に優れる。
【発明を実施するための形態】
【００２３】
以下、本発明の実施形態について説明する。
本実施形態に係るダイシングシートは、ダイシングシート基材と、当該ダイシングシート基材の一方の面に積層された粘着剤層とを備えて構成される。ダイシングシート基材は、ダイシングシート基材用樹脂組成物から構成される層を含む（ダイシングシート基材用樹脂組成物から構成される層のみからなる場合を含む）。
【００２４】
なお、以下、エチレン・α，β−不飽和カルボン酸系共重合体（Ａ）を、単に「共重合体（Ａ）」と称することがある。
また、本明細書中において、数値範囲を表す「〜」の表記は、数値範囲の下限値と上限値の値を含む意味である。
また、「(メタ）アクリル酸」は、「アクリル酸」及び「メタクリル酸」の双方を包含して用いられる表記であり、「（メタ）アクリレート」は、「アクリレート」及び「メタクリレート」の双方を包含して用いられる表記である。
【００２５】
＜ダイシングシート基材用樹脂組成物＞
本実施形態のダイシングシート基材用樹脂組成物は、エチレン・α，β−不飽和カルボン酸系共重合体（Ａ）と、（ｉ）α−オレフィン由来の構成単位、及び、（ii）グリシジル（メタ）アクリレート又はグリシジル不飽和エーテルに由来の構成単位を少なくとも有する多元共重合体（Ｂ）と、ポリオレフィン（Ｃ）と、を含有する。
【００２６】
ダイシングシート基材用樹脂組成物が上記構成であることで、得られるダイシングシートは、ダイシングによる切屑が生じ難く、耐熱性および拡張性に優れる。すなわち、そのダイシングシート基材用樹脂組成物の成形により得られるダイシングシート基材を切断しても切屑が生じ難い上、高耐熱性および高拡張性も両立できる。
【００２７】
なお、以下、「（ｉ）α−オレフィン由来の構成単位、及び、（ii）グリシジル（メタ）アクリレート又はグリシジル不飽和エーテルに由来の構成単位を少なくとも有する多元共重合体（Ｂ）」を「特定多元共重合体」とも称する。
【００２８】
また、「エチレン・α，β−不飽和カルボン酸系共重合体（Ａ）、多元共重合体（Ｂ）、及びポリオレフィン（Ｃ）の全質量に対する（ii）グリシジル（メタ）アクリレート又はグリシジル不飽和エーテルに由来の構成単位の含有比率」を、単に「グリシジル濃度」または「Ｇ濃度」とも称する。
【００２９】
〔エチレン・α，β−不飽和カルボン酸系共重合体（Ａ）〕
本実施形態のダイシングシート基材用樹脂組成物は、エチレン・α，β−不飽和カルボン酸系共重合体の少なくとも一種を含有する。
【００３０】
エチレン・α，β−不飽和カルボン酸系共重合体は、エチレンと、α，β−不飽和カルボン酸とが共重合した少なくとも二元の共重合体であり、さらに第３の共重合成分が共重合した三元以上の多元共重合体であってもよい。ただし、エチレン・α，β−不飽和カルボン酸系共重合体（Ａ）は、多元共重合体（Ｂ）〔特定多元共重合体〕とは異なる構造である。このエチレン・α，β―不飽和カルボン酸系共重合体は、１種を単独で用いてもよく、２種以上のエチレン・α，β―不飽和カルボン酸系共重合体を併用してもよい。
【００３１】
エチレン・不飽和カルボン酸二元共重合体を構成する不飽和カルボン酸としては、例えば、アクリル酸、メタクリル酸、エタクリル酸、イタコン酸、無水イタコン酸、フマル酸、クロトン酸、マレイン酸、無水マレイン酸等の炭素数４〜８の不飽和カルボン酸などが挙げられる。特に、アクリル酸又はメタクリル酸が好ましい。
【００３２】
エチレン・α，β−不飽和カルボン酸系共重合体（Ａ）が三元以上の多元共重合体であるとき、多元共重合体を形成するモノマー（第３の共重合成分）としては、エチレン及び該エチレンと共重合可能な不飽和カルボン酸のほかに、第３の共重合成分として、不飽和カルボン酸エステル（例えば、アクリル酸メチル、アクリル酸エチル、アクリル酸イソブチル、アクリル酸ｎ−ブチル、アクリル酸イソオクチル、メタクリル酸メチル、メタクリル酸エチル、メタクリル酸イソブチル、マレイン酸ジメチル、マレイン酸ジエチル等の（メタ）アクリル酸アルキルエステル）、ビニルエステル（例えば、酢酸ビニル、プロピオン酸ビニル等）、不飽和炭化水素（例えば、プロピレン、ブテン、１，３−ブタジエン、ペンテン、１，３−ペンタジエン、１−ヘキセン等）、ビニル硫酸やビニル硝酸等の酸化物、ハロゲン化合物（例えば、塩化ビニル、フッ化ビニル等）、ビニル基含有１，２級アミン化合物、一酸化炭素、二酸化硫黄等が挙げられ、（Ａ）は、これらの群より選択される少なくとも１種の共重合成分で共重合されていてもよい。
中でも、前記第３の共重合成分としては、不飽和カルボン酸エステルが好ましく、（メタ）アクリル酸アルキルエステル（アルキル部位の好ましい炭素数は１〜４）がより好ましい。
【００３３】
共重合体の形態は、ブロック共重合体、ランダム共重合体、グラフト共重合体のいずれであってもよい。中でも、共重合体としては、グリシジル（メタ）アクリレート又はグリシジル不飽和エーテルとの反応性の点及び工業的に入手可能な点で、二元ランダム共重合体、三元ランダム共重合体、二元ランダム共重合体のグラフト共重合体あるいは三元ランダム共重合体のグラフト共重合体が好ましく、より好ましくは二元ランダム共重合体または三元ランダム共重合体である。二元ランダム共重合体および三元ランダム共重合体は、混合して使用してもよい。
【００３４】
エチレン・α，β−不飽和カルボン酸系共重合体の具体例としては、エチレン・アクリル酸共重合体、エチレン・メタクリル酸共重合体などの二元共重合体、エチレン・メタクリル酸・アクリル酸イソブチル共重合体などの三元共重合体が挙げられる。また、エチレン・α，β−不飽和カルボン酸系共重合体として上市されている市販品を用いてもよく、該市販品として、例えば、三井・デュポンポリケミカル社製のニュクレルシリーズ（登録商標）等を使用することができる。
【００３５】
エチレン・α，β−不飽和カルボン酸系共重合体中における、α，β−不飽和カルボン酸に由来の構成単位の含有比率（質量比）は、１質量％〜２０質量％が好ましく、より好ましくは５質量％〜２０質量％である。α，β−不飽和カルボン酸由来の構成単位の含有比率が１質量％以上、好ましくは５質量％以上であると、均一な拡張性を確保する点で有利である。また、α，β−不飽和カルボン酸由来の構成単位の含有比率が、２０質量％以下であると、グリシジル化合物との反応が強くなり過ぎず、樹脂粘度の急激な上昇を抑えて成形性を保持でき、また組成物中のゲル発生を防ぐことができる。
【００３６】
エチレン・α，β−不飽和カルボン酸系共重合体中における、α，β−不飽和カルボン酸エステルに由来の構成単位の含有比率（質量比）は、１質量％〜２０質量％が好ましく、より好ましくは５質量％〜１５質量％である。α，β−不飽和カルボン酸エステル由来の構成単位の含有比率は、拡張性の観点から、１質量％以上、特に５質量％以上であることが好ましい。また、α，β−不飽和カルボン酸エステル由来の構成単位の含有比率は、ブロッキング及び融着を防ぐ観点からは、２０質量％以下であることが好ましく、１５質量％以下であることがより好ましい。
【００３７】
エチレン・α，β−不飽和カルボン酸系共重合体のメルトフローレート（ＭＦＲ）は、２ｇ／１０分〜５００ｇ／１０分の範囲が好ましく、特に２ｇ／１０分〜１５０ｇ／１０分、更には２ｇ／１０分〜１２０ｇ／１０分が好ましい。メルトフローレートが前記範囲内であると、フィルム成形性の点で有利である。
なお、ＭＦＲは、ＪＩＳ Ｋ７２１０−１９９９に準拠した方法により１９０℃、荷重２１６０ｇにて測定される値である。
【００３８】
エチレン・α，β−不飽和カルボン酸系共重合体（Ａ）の含有量は、ダイシングシート基材用樹脂組成物中の共重合体（Ａ）、多元共重合体（Ｂ）、およびポリオレフィン（Ｃ）の合計１００質量％に対して、４０質量％〜９９質量％であることが好ましい。エチレン・α，β−不飽和カルボン酸系共重合体（Ａ）の含有比率が４０質量％以上であることは、エチレン・α，β−不飽和カルボン酸系共重合体（Ａ）がダイシングシート基材用樹脂組成物の主成分として含有されていることを示す。また、エチレン・α，β−不飽和カルボン酸系共重合体（Ａ）の含有比率が９９質量％以下であると、ダイシング時の切り屑の発生を抑制しやすい。
【００３９】
エチレン・α，β−不飽和カルボン酸系共重合体（Ａ）のダイシングシート基材用樹脂組成物中の共重合体（Ａ）、多元共重合体（Ｂ）およびポリオレフィン（Ｃ）の合計１００質量％に対する含有量は、６０質量％〜９９質量％であることがより好ましく、６５質量％〜９３．５質量％であることがさらに好ましく、７５質量％〜９３．５質量％であることが特に好ましい。
【００４０】
〔多元共重合体（Ｂ）〕
本実施形態のダイシングシート基材用樹脂組成物は、多元共重合体（Ｂ）の少なくとも一種を含有する。ダイシングシート基材用樹脂組成物が多元共重合体（Ｂ）を含有することで、切屑抑制に優れるとともに、より優れた耐熱性が得られる。
【００４１】
本実施形態のダイシングシート基材用樹脂組成物は、（ｉ）α−オレフィン由来の構成単位、及び、（ii）グリシジル（メタ）アクリレート又はグリシジル不飽和エーテルに由来の構成単位を少なくとも有する多元共重合体（Ｂ）を、ダイシングシート基材用樹脂組成物中の共重合体（Ａ）、多元共重合体（Ｂ）、およびポリオレフィン（Ｃ）の合計１００質量％に対して０．５質量％〜７質量％含有することが好ましい。
【００４２】
多元共重合体（Ｂ）は、（ｂ１）α−オレフィン（好ましくはエチレン）と、（ｂ２）グリシジル（メタ）アクリレート又はグリシジル不飽和エーテルと、を少なくとも共重合させた共重合体であり、（ｂ１）由来の構成単位（ｉ）及び（ｂ２）由来の構成単位（ii）のみを有する場合は、二元共重合体である。
【００４３】
多元共重合体（Ｂ）は、必要に応じて、本発明の目的が阻害されない範囲で、（ｂ１）と（ｂ２）とのほかに、さらに他の１種または複数種の共重合体成分を共重合させて得られた三元または四元以上の共重合体であってもよい。
多元共重合体（Ｂ）が有し得る他の共重合成分は特に制限されず、例えば、（ｂ３）ビニルエステル又は不飽和カルボン酸エステル等が挙げられる。
【００４４】
多元共重合体（Ｂ）は、（ｂ１）由来の構成単位（ｉ）及び（ｂ２）由来の構成単位（ii）に加え、さらに（ｂ３）由来の構成単位（iii）を有する三元共重合体であることが好ましい。
【００４５】
多元共重合体（Ｂ）の共重合成分である（ｂ１）「α−オレフィン」としては、炭素数２〜１０のα−オレフィン（例えば、エチレン、プロピレン、１−ブテン、１−ペンテン、１−ヘキセン、４−メチル−１−ペンテン、３−メチル−１−ブテン、１−オクテンなど）が挙げられ、中でもエチレン、プロピレンが好ましい。
【００４６】
多元共重合体（Ｂ）の共重合成分である（ｂ２）「グリシジル（メタ）アクリレート又はグリシジル不飽和エーテル」としては、グリシジルアクリレート、グリシジルメタクリレート、ビニルグリシジルエーテル、アリルグリシジルエーテル、２−メチルアリルグリシジルエーテル等を挙げることができる。この中でもグリシジル（メタ）アクリレートであることが好ましい。
【００４７】
多元共重合体（Ｂ）の好ましい共重合成分である（ｂ３）「ビニルエステル」としては、例えば、酢酸ビニル、プロピオン酸ビニル等が挙げられる。
【００４８】
多元共重合体（Ｂ）の好ましい共重合成分である（ｂ３）「不飽和カルボン酸エステル」としては、前記エチレン・α，β−不飽和カルボン酸系共重合体（Ａ）におけるα，β−不飽和カルボン酸のエステルが挙げられ、好ましくは前記α，β−不飽和カルボン酸の炭素数２〜５の低級アルキルエステル、更に好ましくは前記α，β−不飽和カルボン酸のイソブチルやｎ−ブチルなどの炭素数４のアルキルエステルである。
【００４９】
不飽和カルボン酸エステルの具体例としては、アクリル酸メチル、アクリル酸エチル、アクリル酸イソプロピル、アクリル酸イソブチル、アクリル酸ｎ−ブチル、アクリル酸イソオクチル、メタクリル酸メチル、メタクリル酸イソブチル、マレイン酸ジメチル等のエステル化合物が挙げられる。中でも、アクリル酸メチル、アクリル酸エチル、アクリル酸イソプロピル、アクリル酸イソブチル、アクリル酸ｎ−ブチル、メタクリル酸メチル、メタクリル酸イソブチルなどのアクリル酸又はメタクリル酸の低級アルキルエステル（炭素数２〜５）が好ましい。更には、アクリル酸又はメタクリル酸のｎ−ブチルエステルやイソブチルエステルが好ましく、中でも、アクリル酸の炭素数４のアルキルエステルが好ましく、特にイソブチルエステルが好ましい。
【００５０】
多元共重合体（Ｂ）中における（ｉ）α−オレフィン由来の構成単位の比率（質量比）は、多元共重合体（Ｂ）の全質量に対して、４０質量％〜９９質量％が好ましく、より好ましくは５０質量％〜９８質量％である。
【００５１】
多元共重合体（Ｂ）中における（ii）グリシジル（メタ）アクリレート又はグリシジル不飽和エーテルに由来の構成単位の比率（質量比）は、多元共重合体（Ｂ）の全質量に対して、０．５質量％〜２０質量％が好ましく、より好ましくは１質量％〜１５質量％である。（ii）グリシジル（メタ）アクリレート又はグリシジル不飽和エーテル由来の構成単位の比率が０．５質量％以上であると、耐熱性及び切り屑抑制の改善効果が大きく、（ii）グリシジル（メタ）アクリレート又はグリシジル不飽和エーテル由来の構成単位の比率が２０質量％以下であると、不飽和カルボン酸との反応が強くなり過ぎず、樹脂粘度の急激な上昇を抑えて成形性を保持でき、また組成物中のゲル発生を防ぐことができる。
【００５２】
さらに、本実施形態においては、エチレン・α，β−不飽和カルボン酸系共重合体（Ａ）、多元共重合体（Ｂ）、及びポリオレフィン（Ｃ）の全質量に対する（ii）グリシジル（メタ）アクリレート又はグリシジル不飽和エーテルに由来の構成単位の含有比率（グリシジル濃度）が０質量％を超えて１．０質量％以下であることが好ましく、より好ましくは０質量％を超えて０．５質量％以下であり、さらに好ましくは０．０３質量％〜０．３６質量％であり、さらに好ましくは０．１２質量％〜０．３６質量％であり、さらに好ましくは０．１４質量％〜０．３４質量％であり、特に好ましくは０．１４質量％〜０．３４質量％であり、最も好ましくは０．１８質量％〜０．３０質量％である。
グリシジル濃度が０質量％を超えると切り屑の発生を抑制する効果が向上し、１．０質量％以下であると、多元共重合体（Ｂ）と不飽和カルボン酸との反応が適度になり、樹脂粘度が適度に上昇して良好な成形性を維持しやすくなる、または、組成物中でのゲル発生を抑制しやすくなる。
【００５３】
多元共重合体（Ｂ）中における、（iii）ビニルエステル又は不飽和カルボン酸エステルに由来の構成単位の比率（質量比）は、多元共重合体（Ｂ）の全質量に対して、０質量％〜４９．５質量％が好ましく、より好ましくは０質量％〜４０質量％である。
【００５４】
多元共重合体（Ｂ）が、（ｂ３）由来の構成単位（iii）を有する三元共重合体であるとき、多元共重合体（Ｂ）中における、（iii）ビニルエステル又は不飽和カルボン酸エステルに由来の構成単位の比率（質量比）は、多元共重合体（Ｂ）の全質量に対して、１質量％〜４０質量％が好ましい。（iii）ビニルエステル又は不飽和カルボン酸エステルに由来の構成単位の比率が４０質量％以下であると、適度な柔軟性が得られると共に、ベトツキを抑えて良好なブロッキング性、及び耐融着性が得られる。
【００５５】
多元共重合体（Ｂ）は、ランダム共重合体又はグラフト共重合体のいずれであってもよい。一般には、エチレン・α，β−不飽和カルボン酸系共重合体との反応の均一性からランダム共重合体が好ましい。このようなランダム共重合体は、例えば、高温、高圧下のラジカル共重合によって得られる。
【００５６】
多元共重合体（Ｂ）のメルトフローレート（ＭＦＲ）は、０．０１ｇ／１０分〜１０００ｇ／１０分の範囲が好ましく、特に０．１ｇ／１０分〜２００ｇ／１０分の範囲が好ましい。メルトフローレートが前記範囲内であると、架橋度合が向上し、耐熱性及び切り屑抑制の点で有利である。
なお、ＭＦＲは、ＪＩＳ Ｋ７２１０−１９９９に準拠した方法により１９０℃、荷重２１６０ｇにて測定される値である。
【００５７】
多元共重合体（Ｂ）の数平均分子量（Ｍｎ）は、７０００〜１０００００の範囲が好ましく、更に８０００〜５００００の範囲が好ましく、特に１００００〜３００００が好ましい。数平均分子量が前記範囲内であると、加工性及び耐熱性に優れる。多元共重合体（Ｂ）の数平均分子量（Ｍｎ）は、後述する方法により求めることができる。
【００５８】
多元共重合体（Ｂ）の含有量は、ダイシングシート基材用樹脂組成物中の共重合体（Ａ）、多元共重合体（Ｂ）、およびポリオレフィン（Ｃ）の合計１００質量％に対して、０質量％を超え２０質量％以下であることが好ましい。（Ｂ）の多元共重合体含有比率が、０質量％を超えていると、優れた切屑抑制を発現し、また、耐熱性により優れる。一方、２０質量％以下であると、エチレン・α，β−不飽和カルボン酸系共重合体との反応を適度に制御し、良好な粘度が維持され、組成物中におけるゲルの発生が抑制する効果により優れたものとなる。
【００５９】
多元共重合体（Ｂ）のダイシングシート基材用樹脂組成物中における含有量は、０質量％を超え１０質量％以下であることがより好ましく、０．５質量％〜７質量％であることがさらに好ましく、０．５質量％〜７質量％であることがさらにまた好ましく、０．５質量％〜５質量％であることがさらにより好ましく、１質量％〜５質量％であることが特に好ましく、２質量％〜５質量％であることが最も好ましい。
【００６０】
〔ポリオレフィン（Ｃ）〕
本実施形態のダイシングシート基材用樹脂組成物は、ポリオレフィンの少なくとも１種を含有する。ポリオレフィン（Ｃ）が含まれることで、他成分の分散性が向上し、耐熱性の良好なダイシングシート基材用樹脂組成物が得られる。
【００６１】
本実施形態のダイシングシート基材用樹脂組成物は、ポリオレフィン（Ｃ）を、ダイシングシート基材用樹脂組成物中の共重合体（Ａ）、多元共重合体（Ｂ）、およびポリオレフィン（Ｃ）の合計１００質量％に対して１質量％〜４０質量％含有することが好ましい。
【００６２】
ポリオレフィン（Ｃ）としては、炭素数２〜１０のα−オレフィン（例えば、エチレン、プロピレン、１−ブテン、１−ペンテン、１−ヘキセン、４−メチル−１−ペンテン、３−メチル−１−ブテン、１−オクテンなど）の単独重合体または共重合体などが挙げられ、各種触媒を使用して種々の方法で製造されたものを使用することができる。より具体的なポリオレフィン（Ｃ）としては、ポリエチレン、ポリプロピレン、ポリブテン−１、ポリ−４−メチル−１−ペンテンが挙げられる。
【００６３】
前記ポリエチレンについて、好ましいのは低密度ポリエチレン（ＬＤＰＥ）、線状低密度ポリエチレン（ＬＬＤＰＥ）であり、線状低密度ポリエチレンの中で特に好ましいのはメタロセン触媒のような均一系触媒で製造された線状低密度ポリエチレンである。また、前記ポリエチレンは、エチレンとα−オレフィンとの共重合によるエチレン・α−オレフィン共重合体であってもよい。
【００６４】
前記エチレン・α−オレフィン共重合体としては、例えば、エチレンとα−オレフィン（好ましくは炭素数４〜１２、より好ましくは炭素数５〜１０）とのランダム、ブロック、交互共重合体などが挙げられる。好ましくは、単独共重合体とランダム共重合体が好適である。
【００６５】
前記ポリプロピレンとしては、プロピレン単独重合体、及びプロピレンと他のモノマーとの共重合によるプロピレン系共重合体から選ばれる重合体が挙げられる。
【００６６】
前記プロピレン系共重合体としては、例えば、プロピレンとα−オレフィン（好ましくは炭素数２〜１０、より好ましくは炭素数４〜８）とのランダム、ブロック、交互共重合体などが挙げられる。好ましくは、単独共重合体とランダム共重合体が好適である。
【００６７】
上記の中でも、ポリオレフィンとしては、耐熱性の点で、ランダムポリプロピレン、ホモポリプロピレン、低密度ポリエチレン、線状低密度ポリエチレンが好ましい。
【００６８】
前記ポリエチレンのメルトフローレート（ＭＦＲ）は、０．１ｇ／１０分〜１００ｇ／１０分が好ましく、特に好ましくは１ｇ／１０分〜８０ｇ／１０分である。
前記ポリプロピレンのメルトフローレート（ＭＦＲ）は、０．５ｇ／１０分〜１００ｇ／１０分が好ましく、特に好ましくは１ｇ／１０分〜５０ｇ／１０分であり、更には１ｇ／１０分〜２０ｇ／１０分が好ましい。
なお、ＭＦＲは、ＪＩＳ Ｋ７２１０−１９９９に準拠した方法により２３０℃、荷重２１６０ｇにて測定される値である。
【００６９】
前記ポリエチレンの密度は、８８０ｋｇ／ｍ３〜９６０ｋｇ／ｍ３が好ましく、９００ｋｇ／ｍ３〜９４０ｋｇ／ｍ３がより好ましい。
前記ポリプロピレンの密度は、８７０ｋｇ／ｍ３〜９３０ｋｇ／ｍ３が好ましく、８８０ｋｇ／ｍ３〜９２０ｋｇ／ｍ３がより好ましい。
【００７０】
ポリオレフィン（Ｃ）の含有量は、ダイシングシート基材用樹脂組成物中の共重合体（Ａ）、多元共重合体（Ｂ）、およびポリオレフィン（Ｃ）の合計１００質量％に対して、質量基準で１質量％〜４０質量％であることが好ましい。ポリオレフィン（Ｃ）の含有比率が、１質量％以上であると耐熱性がより向上し、４０質量％以下であると他成分との分散性がより向上する。
【００７１】
ポリオレフィン（Ｃ）は、ダイシングシート基材用樹脂組成物中、１質量％〜３０質量％であることがより好ましく、６質量％〜２８質量％であることがさらに好ましく、６質量％〜２７質量％であることが特に好ましく、６質量％〜２０質量％であることが最も好ましい。
【００７２】
本実施形態のダイシングシート基材用樹脂組成物として好ましいものは、エチレン・α，β−不飽和カルボン酸系共重合体（Ａ）４０質量％〜９９質量％と、（ｉ）α−オレフィン由来の構成単位、及び、（ii）グリシジル（メタ）アクリレート又はグリシジル不飽和エーテルに由来の構成単位を少なくとも有する多元共重合体（Ｂ）０質量％超２０質量％以下と、ポリオレフィン（Ｃ）１質量％〜４０質量％と、を含有し（但し、前記エチレン・α，β−不飽和カルボン酸系共重合体（Ａ）、前記多元共重合体（Ｂ）、および前記ポリオレフィン（Ｃ）の合計を１００質量％とする）、前記エチレン・α，β−不飽和カルボン酸系共重合体（Ａ）、前記多元共重合体（Ｂ）、及び前記ポリオレフィン（Ｃ）の全質量に対する前記（ii）グリシジル（メタ）アクリレート又はグリシジル不飽和エーテルに由来の構成単位の含有比率が０質量％を超え１．０質量％である樹脂組成物である。
【００７３】
本実施形態のダイシングシート基材用樹脂組成物としてより好ましいものは、エチレン・α，β−不飽和カルボン酸系共重合体（Ａ）６０質量％〜９９質量％と、（ｉ）α−オレフィン由来の構成単位、及び、（ii）グリシジル（メタ）アクリレート又はグリシジル不飽和エーテルに由来の構成単位を少なくとも有する多元共重合体（Ｂ）０質量％超１０質量％以下と、ポリオレフィン（Ｃ）１質量％〜３０質量％と、を含有し（但し、前記エチレン・α，β−不飽和カルボン酸系共重合体（Ａ）、前記多元共重合体（Ｂ）、および前記ポリオレフィン（Ｃ）の合計を１００質量％とする）、前記エチレン・α，β−不飽和カルボン酸系共重合体（Ａ）、前記多元共重合体（Ｂ）、及び前記ポリオレフィン（Ｃ）の全質量に対する前記（ii）グリシジル（メタ）アクリレート又はグリシジル不飽和エーテルに由来の構成単位の含有比率が０質量％を超え１．０質量％である樹脂組成物である。
【００７４】
本実施形態のダイシングシート基材用樹脂組成物としてさらに好ましいものは、エチレン・α，β−不飽和カルボン酸系共重合体（Ａ）６５質量％〜９３．５質量％と、（ｉ）α−オレフィン由来の構成単位、及び、（ii）グリシジル（メタ）アクリレート又はグリシジル不飽和エーテルに由来の構成単位を少なくとも有する多元共重合体（Ｂ）０．５質量％〜７質量％と、ポリオレフィン（Ｃ）６質量％〜２８質量％と、を含有し（但し、前記エチレン・α，β−不飽和カルボン酸系共重合体（Ａ）、前記多元共重合体（Ｂ）、および前記ポリオレフィン（Ｃ）の合計を１００質量％とする）、前記エチレン・α，β−不飽和カルボン酸系共重合体（Ａ）、前記多元共重合体（Ｂ）、及び前記ポリオレフィン（Ｃ）の全質量に対する前記（ii）グリシジル（メタ）アクリレート又はグリシジル不飽和エーテルに由来の構成単位の含有比率が０．１２質量％〜０．３６質量％である樹脂組成物である。
【００７５】
本実施形態のダイシングシート基材用樹脂組成物として最も好ましいものは、エチレン・α，β−不飽和カルボン酸系共重合体（Ａ）７５質量％〜９３．５質量％と、（ｉ）α−オレフィン由来の構成単位、及び、（ii）グリシジル（メタ）アクリレート又はグリシジル不飽和エーテルに由来の構成単位を少なくとも有する多元共重合体（Ｂ）０．５質量％〜５質量％と、ポリオレフィン（Ｃ）６質量％〜２０質量％と、を含有し（但し、前記エチレン・α，β−不飽和カルボン酸系共重合体（Ａ）、前記多元共重合体（Ｂ）、および前記ポリオレフィン（Ｃ）の合計を１００質量％とする）、前記エチレン・α，β−不飽和カルボン酸系共重合体（Ａ）、前記多元共重合体（Ｂ）、及び前記ポリオレフィン（Ｃ）の全質量に対する前記（ii）グリシジル（メタ）アクリレート又はグリシジル不飽和エーテルに由来の構成単位の含有比率が０．１２質量％〜０．３６質量％である樹脂組成物である。
【００７６】
本実施形態のダイシングシート基材用樹脂組成物は、（Ａ）エチレン・（メタ）アクリル酸共重合体、多元共重合体（Ｂ）、及びポリオレフィン（Ｃ）を溶融混合することによって得ることができる。溶融混合に際しては、スクリュー押出機、ロールミキサー、バンバリミキサー等の通常使用される混合装置を用いることができる。また、溶融混合は、前記（Ａ）〜（Ｃ）の３成分を同時に配合して行なってもよい。中でも好ましくは、多元共重合体（Ｂ）とポリオレフィン（Ｃ）とを予め溶融混合し、この溶融混合により得られた溶融混合物と（Ａ）エチレン・（メタ）アクリル酸共重合体とを更に溶融混合する方法である。この方法によると、多元共重合体（Ｂ）がポリオレフィン（Ｃ）に希釈されることにより、（Ａ）エチレン・（メタ）アクリル酸共重合体との反応が局部的に起こらず、均一に進行するため、優れた諸性質を有する組成物を品質安定性よく製造できるという利点がある。一方、はじめに（Ａ）エチレン・（メタ）アクリル酸共重合体と多元共重合体（Ｂ）とを溶融混合した後、ポリオレフィン（Ｃ）を混合するというような方法によると、反応が局部的に進行してゲルが発生するおそれがある。
また、前記（Ａ）〜（Ｃ）の３成分を同時に溶融混合する場合には、単軸押出機または二軸押出機を用いて溶融混合することが望ましい。
【００７７】
前記（Ａ）〜（Ｃ）の３成分を含む本実施形態のダイシングシート基材用樹脂組成物のメルトフローレート（ＭＦＲ）は、０．１ｇ／１０分〜３．０ｇ／１０分の範囲が好ましく、０．１ｇ／１０分〜２．５ｇ／１０分の範囲がより好ましく、０．１ｇ／１０分〜２．０ｇ／１０分の範囲がさらに好ましい。メルトフローレートが０．１ｇ／１０分以上であることで、成形加工性に優れ、３．０ｇ／１０分以下であることで、切り屑の発生を抑制性の低下を防止する。またＭＦＲが上記範囲であることで、アイオノマーを含む樹脂組成物と比較して、樹脂組成物をロールにより加工する時に、樹脂組成物がロールから離れる離ロール性が良好である。
なお、ＭＦＲは、ＪＩＳ Ｋ７２１０−１９９９に準拠した方法により１９０℃、荷重２１６０ｇにて測定される値である。
【００７８】
本実施形態のダイシングシート基材用樹脂組成物には、本発明の目的を損なわない範囲内において、他の樹脂（Ｄ）や各種添加剤を含有することができる。
【００７９】
〔他の樹脂（Ｄ）〕
前記他の樹脂（Ｄ）の例として、既述のエチレン・α，β−不飽和カルボン酸系共重合体（Ａ）、多元共重合体（Ｂ）、及びポリオレフィン（Ｃ）以外の従来公知の樹脂を用いることができる。
【００８０】
上記他の樹脂（Ｄ）としては、例えば、高密度エチレン系樹脂、低密度エチレン系樹脂、中密度エチレン系樹脂、超低密度エチレン系樹脂、エチレン・環状オレフィン共重合体、エチレン・α−オレフィン・環状オレフィン共重合体、エチレン・α−オレフィン・非共役ポリエン共重合体、エチレン・α−オレフィン・共役ポリエン共重合体、エチレン・芳香族ビニル共重合体、エチレン・α−オレフィン・芳香族ビニル共重合体などのオレフィン系樹脂、エチレン・不飽和無水カルボン酸共重合体、エチレン・α−オレフィン・不飽和無水カルボン酸共重合体、エチレン・酢酸ビニル共重合体、エチレン・アクリル酸エステル共重合体、エチレン・メタクリル酸エステル共重合体、エチレン・不飽和カルボン酸２元共重合体のアイオノマー、エチレン・不飽和カルボン酸・不飽和カルボン酸エステル３元共重合体のアイオノマー、エチレン・不飽和カルボン酸エステル２元共重合体、ウレタン系樹脂、シリコーン系樹脂、アクリル酸系樹脂、メタアクリル酸系樹脂、環状オレフィン（共）重合体、α−オレフィン・芳香族ビニル化合物・芳香族ポリエン共重合体、エチレン・α−オレフィン・芳香族ビニル化合物・芳香族ポリエン共重合体、エチレン・芳香族ビニル化合物・芳香族ポリエン共重合体、スチレン系樹脂、アクリロニトリル・ブタジエン・スチレン共重合体、スチレン・共役ジエン共重合体、アクリロニトリル・スチレン共重合体、アクリロニトリル・エチレン・α−オレフィン・非共役ポリエン・スチレン共重合体、アクリロニトリル・エチレン・α−オレフィン・共役ポリエン・スチレン共重合体、メタアクリル酸・スチレン共重合体、エチレンテレフタレート樹脂、フッ素樹脂、ポリエステルカーボネート、ポリ塩化ビニル、ポリ塩化ビニリデン、ポリスチレン系熱可塑性エラストマー、ポリウレタン系熱可塑性エラストマー、１，２ポリブタジエン系熱可塑性エラストマー、トランスポリイソプレン系熱可塑性エラストマー、塩素化ポリエチレン系熱可塑性エラストマー、液晶性ポリエステル、ポリ乳酸などが挙げられ、１種を単独で、または２種以上を混合して使用することができる。これら他の樹脂（Ｄ）は、前記（Ａ）、（Ｂ）及び（Ｃ）の合計１００質量部に対し、例えば２０質量部以下の割合で配合することができる。
【００８１】
ダイシングシート基材用樹脂組成物に添加する他の樹脂（Ｄ）として、上記に挙げた樹脂のアイオノマーも、アイオノマー以外の他の樹脂と共に用いることができる。アイオノマーを含有することにより、加工性や拡張性を維持しつつ、耐熱性や切削屑の糸状化を防ぐ効果が向上する。
【００８２】
エチレン・不飽和カルボン酸２元共重合体のアイオノマー、並びにエチレン・不飽和カルボン酸・不飽和カルボン酸エステル３元共重合体のアイオノマーは、不飽和カルボン酸から導かれる構成単位の含有割合が１質量％〜３５質量％の範囲であることが好ましく、５質量％〜２５質量％の範囲がより好ましく、特に好ましくは５質量％〜２０質量％の範囲である。不飽和カルボン酸から導かれる構成単位の含有割合が１質量％以上であることは、この構成単位を積極的に含むことを意味する。
また、エチレンから導かれる構成単位の含有割合としては、６５質量％〜９９質量％の範囲が好ましく、より好ましくは８０質量％〜９５質量％以下の範囲である。
【００８３】
前記２元共重合体又は前記３元共重合体を構成する不飽和カルボン酸としては、例えば、アクリル酸、メタクリル酸、マレイン酸、フマル酸、無水マレイン酸、マレイン酸モノエステルなどが挙げられ、特に、アクリル酸又はメタクリル酸が好ましい。
【００８４】
前記３元共重合体を構成する不飽和カルボン酸エステルとしては、例えば、アクリル酸メチル、アクリル酸エチル、アクリル酸イソブチル、アクリル酸ｎ−ブチル、アクリル酸イソオクチル、メタクリル酸メチル、メタクリル酸エチル、メタクリル酸イソブチル、マレイン酸ジメチル、マレイン酸ジエチル等の（メタ）アクリル酸アルキルエステルが挙げられる。中でも、（メタ）アクリル酸アルキルエステル（アルキル部位の好ましい炭素数は１〜４）がより好ましい。
【００８５】
アイオノマーのベースポリマーとなる２元共重合体又は３元共重合体中のカルボキシル基を中和する金属イオンとしては、マグネシウム、亜鉛、ナトリウム、カリウム等のイオンが好ましく、中でも亜鉛イオンがより好ましい。また、これらの金属イオンを混合して中和に用いてもよい。アイオノマーは、２元共重合体中のカルボキシル基の１００％以下の範囲で前記金属イオンにより中和され、その中和度は９０％以下が好ましく、より好ましくは２０％〜８５％である。
【００８６】
アイオノマーのベースポリマーとなる共重合体の形態は、ブロック共重合体、ランダム共重合体、グラフト共重合体のいずれであってもよいが、２元ランダム共重合体、３元ランダム共重合体、２元ランダム共重合体のグラフト共重合体あるいは３元ランダム共重合体のグラフト共重合体を使用するのが好ましく、より好ましくは２元ランダム共重合体または３元ランダム共重合体である。
【００８７】
エチレン・不飽和カルボン酸エステル共重合体は、エチレン・（メタ）アクリル酸アルキルエステル共重合体が好ましい。
エチレン・（メタ）アクリル酸アルキルエステル共重合体を構成する（メタ）アクリル酸アルキルエステルとしては、例えば、アクリル酸メチル、アクリル酸エチル、アクリル酸イソブチル、アクリル酸ｎ−ブチル、アクリル酸イソオクチル、メタクリル酸メチル、メタクリル酸エチル、メタクリル酸イソブチル等が好適に挙げられる。
【００８８】
本実施形態におけるダイシングシート基材用樹脂組成物としては、エチレン・α，β−不飽和カルボン酸系共重合体（Ａ）と、（ｉ）α−オレフィン由来の構成単位、及び、（ii）グリシジル（メタ）アクリレート又はグリシジル不飽和エーテルに由来の構成単位を少なくとも有する多元共重合体（Ｂ）と、ポリオレフィン（Ｃ）と、エチレン・不飽和カルボン酸共重合体のアイオノマー又はエチレン・不飽和カルボン酸・不飽和カルボン酸エステル共重合体のアイオノマー（Ｄ）とを含むことが好ましく、エチレン・（メタ）アクリル酸系共重合体（Ａ）と、（ｉ）α−オレフィン由来の構成単位、及び、（ii）グリシジル（メタ）アクリレート又はグリシジル不飽和エーテルに由来の構成単位を少なくとも有する多元共重合体（Ｂ）と、ポリオレフィン（Ｃ）と、エチレン・（メタ）アクリル酸共重合体のアイオノマー又はエチレン・（メタ）アクリル酸・（メタ）アクリル酸エステル共重合体のアイオノマーと、を含むことがより好ましい。
【００８９】
また、本実施形態におけるダイシングシート基材用樹脂組成物の具体例としては、エチレン・メタクリル酸イソブチル共重合体（Ａ）と、エチレン・グリシジルメタクリレート・アクリル酸ｎブチル共重合体（Ｂ）と、ホモポリプロピレン（Ｃ）と、エチレン・メタクリル酸共重合体のアイオノマー又はエチレン・アクリル酸共重合体のアイオノマーと、を含む組成物、あるいはエチレン・メタクリル酸共重合体（Ａ）と、エチレン・グリシジルメタクリレート・アクリル酸ｎブチル共重合体（Ｂ）と、ホモポリプロピレン（Ｃ）と、エチレン・メタクリル酸共重合体又はエチレン・メタクリル酸・アクリル酸ブチルエステル共重合体のアイオノマーと、を含む組成物を挙げることができる。
【００９０】
アイオノマーとしては、前記（Ａ）、（Ｂ）及び（Ｃ）の合計１００質量部に対し、好ましくは０質量部を超えて２０質量部以下、より好ましくは０質量部を超えて１５質量部以下、さらに好ましくは１質量部〜１５質量部、最も好ましくは３質量部〜７質量部の割合で配合することができる。
【００９１】
また、ダイシングシート基材用樹脂組成物における（Ａ）〜（Ｄ）の含有比率としては、エチレン・α，β−不飽和カルボン酸系共重合体（Ａ）６５質量％〜９３．５質量％と、（ｉ）α−オレフィン由来の構成単位、及び、（ii）グリシジル（メタ）アクリレート又はグリシジル不飽和エーテルに由来の構成単位を少なくとも有する多元共重合体（Ｂ）０．５質量％〜７質量％と、ポリオレフィン（Ｃ）６質量％〜２８質量％と、を含み（但し、共重合体（Ａ）、多元共重合体（Ｂ）、およびポリオレフィン（Ｃ）の合計を１００質量％とする）、かつ、エチレン・α，β−不飽和カルボン酸系共重合体（Ａ）、多元共重合体（Ｂ）、及びポリオレフィン（Ｃ）の組成物全質量に対する（ii）グリシジル（メタ）アクリレート又はグリシジル不飽和エーテルに由来の構成単位の含有比率が０．１２質量％〜０．３６質量％であり、さらにアイオノマー（Ｄ）を組成物全質量に対して１質量％〜１５質量％含むことが好ましい。
【００９２】
〔添加剤〕
前記添加剤の一例として、酸化防止剤、熱安定剤、光安定剤、紫外線吸収剤、顔料、染料、滑剤、ブロッキング防止剤、帯電防止剤、防黴剤、抗菌剤、難燃剤、難燃助剤、架橋剤、架橋助剤、発泡剤、発泡助剤、無機充填剤、繊維強化材などを挙げることができる。
【００９３】
帯電防止剤としては、低分子型帯電防止剤や高分子型帯電防止剤が挙げられるが、高分子型帯電防止剤が好ましく、高分子型帯電防止剤としては、分子内にスルホン酸塩を有するビニル共重合体、アルキルスルホン酸塩、アルキルベンゼンスルホン酸塩、ベタイン等が挙げられる。
【００９４】
更に、ポリエーテル、ポリアミドエラストマー、ポリエステルエラストマー、ポリエーテルアミド又はポリエーテルエステルアミドの無機プロトン酸の塩等を挙げることができる。無機プロトン酸の塩としては、アルカリ金属塩、アルカリ土類金属、亜鉛塩、又はアンモニウム塩が挙げられる。
【００９５】
ポリエーテルエステルアミドとしては、ポリアミドブロックとポリオキシアルキレングリコールブロックとから構成され、これらブロックがエステル結合されたブロック共重合体が挙げられる。
【００９６】
ポリエーテルエステルアミドにおけるポリアミドブロックは、例えば、ジカルボン酸（例：蓚酸、コハク酸、アジピン酸、セバシン酸、ドデカン二酸、テレフタル酸、イソフタル酸、１，４−シクロヘキサンジカルボン酸等）と、ジアミン（例：エチレンジアミン、テトラメチレンジアミン、ペンタメチレンジアミン、ヘキサメチレンジアミン、デカメチレンジアミン、２，２，４−トリメチルヘキサメチレンジアミン、２，４，４−トリメチルヘキサメチレンジアミン、１，３−ビス（アミノメチル）シクロヘキサン、１，４−ビス（アミノメチル）シクロヘキサン、メチレンビス（４−アミノシクロヘキサン）、ｍ−キシリレンジアミン、ｐ−キシリレンジアミン等）との重縮合、ε−カプロラクタム、ω−ドデカラクタム等のラクタムの開環重合、６−アミノカプロン酸、９−アミノノナン酸、１１−アミノウンデカン酸、１２−アミノドデカン酸等のアミノカルボン酸の重縮合、あるいは前記ラクタムとジカルボン酸とジアミンとの共重合等により得られるものである。このようなポリアミドセグメントは、ナイロン４、ナイロン６、ナイロン４６、ナイロン６６、ナイロン６１０、ナイロン６１２、ナイロン６Ｔ、ナイロン１１、ナイロン１２、ナイロン６／６６、ナイロン６／１２、ナイロン６／６１０、ナイロン６６／１２、ナイロン６／６６／６１０などであり、特にナイロン１１、ナイロン１２などが好ましい。ポリアミドブロックの分子量は、例えば４００〜５０００程度である。
【００９７】
また、ポリエーテルブロックとしては、ポリオキシエチレングリコール、ポリオキシプロピレングリコール、ポリオキシテトラメチレングリコール、ポリオキシエチレン・ポリオキシプロピレングリコール等のポリオキシアルキレングリコールあるいはこれらの混合物などが例示される。これらの分子量は、例えば４００〜６０００程度、更には６００〜５０００程度がよい。
【００９８】
帯電防止剤は、上市されている市販品を用いてもよく、具体例として、ＢＡＳＦジャパン社製のイルガスタットＰ−１６、同Ｐ−１８、同Ｐ−２０、同Ｐ−２２等、三洋化成工業社製のペレスタット２３０、ペレスタットＨＣ２５０、ペレスタット３００、ペレスタット２４５０、ペレクトロンＰＶＨ、三井・デュポン ポリケミカル社製のエンティラＭＫ４００、ＭＫ４４０、ＳＤ１００等が挙げられる。
【００９９】
前記帯電防止剤は、（Ａ）、（Ｂ）及び（Ｃ）を溶融混合する際に、所定量を溶融混合する、又は（Ａ）、（Ｂ）及び（Ｃ）樹脂組成物に、所定量の帯電防止剤をドライブレンドし、これを溶融混合することができる。
【０１００】
前記帯電防止剤を含有する場合、前記帯電防止剤のフィルム基材中における含有量としては、前記（Ａ）、（Ｂ）及び（Ｃ）の合計１００質量部に対し、５質量部を越えて３０質量部が好ましく、５質量部を越えて２０質量部がより好ましい。
【０１０１】
また、耐熱性向上の観点から、本実施形態のダイシングシート基材用樹脂組成物は、必要に応じて、電子線照射を行なうことで架橋反応が促進されてもよい。
【０１０２】
＜ダイシングシート基材＞
本実施形態のダイシングシート基材は、本実施形態のダイシングシート基材用樹脂組成物から構成される層を含むものである。本実施形態のダイシングシート基材は、本実施形態のダイシングシート基材用樹脂組成物から構成される層を含むため、ダイシングによる切屑が生じ難く、耐熱性および拡張性に優れる。
【０１０３】
本実施形態のダイシングシート基材用樹脂組成物から構成される層または当該層のみからなるダイシングシート基材は、本実施形態のダイシングシート基材用樹脂組成物を使用して、例えば、従来公知のＴダイキャスト成形法、Ｔダイニップ成形法、インフレーション成形法、押出ラミネート法、カレンダー成形法などの各種成形方法により製造することができる。
【０１０４】
ダイシングシート基材の構成は特に限定されず、本実施形態のダイシングシート基材用樹脂組成物から構成される層を含んでいれば、単層構成であってもよいし、２層以上となる多層構成であってもよい。ダイシングシート基材を多層構成とする場合、例えば、本実施形態のダイシングシート基材用樹脂組成物から構成される層を複数積層した構成であってもよいし、本実施形態のダイシングシート基材用樹脂組成物から構成される層に、機能性層を積層した構成であってもよい。機能性層とは、ダイシングシート基材の拡張性をさらに向上させる等の機能を有する層をいうが、当該機能に限定されるものではない。
【０１０５】
本実施形態のダイシングシート基材は、ダイシングシート基材用樹脂組成物から構成される層の一方の面に配置された、少なくとも一層からなる機能性層を備える、多層構成であることが好ましい。これにより、ダイシングシート基材の拡張性がさらに向上するといった効果を得ることが可能となる。機能性層は、単層構成であってもよく、多層構成であってもよい。機能性層を積層する場合、ウエハのダイシング時に切り屑が生じにくいように、本実施形態のダイシングシート基材用樹脂組成物から構成される層が最表層（露出面）となるように構成することが好ましい。
【０１０６】
ダイシングシート基材は、機能性層を積層する場合、共押出成形機により、ダイシングシート基材用樹脂組成物から構成される層と機能性層との共押出積層体として形成してもよい。また、押出コーティング成形機を用い、機能性層の表面に本実施形態のダイシングシート基材用樹脂組成物を熱接着させることで多層構成としてもよい。
【０１０７】
ダイシングシート基材表面の接着力を向上させるために、ダイシングシート基材表面に、例えばコロナ放電処理などの公知の表面処理を施してもよい。
また、耐熱性向上の観点から、本実施形態のダイシングシート基材に、必要に応じて、電子線照射を行なうことで架橋反応が促進されてもよい。
【０１０８】
本実施形態のダイシングシート基材にて積層可能な機能性層を構成する樹脂は、エチレン・不飽和カルボン酸共重合体、エチレン・不飽和カルボン酸・不飽和カルボン酸アルキルエステル三元共重合体、エチレン・不飽和カルボン酸アルキルエステル共重合体、エチレン・ビニルエステル共重合体、エチレン・不飽和カルボン酸アルキルエステル・一酸化炭素共重合体、あるいはこれらの不飽和カルボン酸グラフト物から選ばれる、単体もしくは任意の複数からなるブレンド物を代表例として挙げることできる。
【０１０９】
上記の中でも、拡張性が高く、ダイシングシート基材用樹脂組成物から構成される層に対する密着性が高いことなどから、機能性層を構成する樹脂は、エチレン・不飽和カルボン酸共重合体およびエチレン・不飽和カルボン酸アルキルエステル共重合体の少なくとも一種であることが好ましい。より具体的には、エチレン−（メタ）アクリル酸エステル共重合体およびエチレン−（メタ）アクリル酸共重体の少なくとも一種であることが好ましい。
【０１１０】
エチレン−（メタ）アクリル酸共重合体において、エチレンならびにアクリル酸および／またはメタクリル酸に由来する構成単位以外に、本発明の効果を損なわない範囲で、他の化合物に由来する構成単位を含有してもよい。エチレン−（メタ）アクリル酸共重合体において、（メタ）アクリル酸に由来する構成単位の質量比率は、全単量体の質量に対して１〜１０質量％であることが好ましい。
【０１１１】
本実施形態のダイシングシート基材の厚みは、当該ダイシングシート基材が、ダイシングシート基材用樹脂組成物から構成される層の単層構成である場合には、拡張性の観点から、１５０μｍ以下が好適であり、また分断性の観点から、８０μｍ以上であることが好ましい。
【０１１２】
本実施形態のダイシングシート基材が、ダイシングシート基材用樹脂組成物から構成される層の一方の面に配置された、少なくとも１層からなる機能性層を備えた多層構成の場合には、ダイシングシート基材用樹脂組成物から構成される層の厚さは、通常１０μｍ以上１４０μｍ以下程度であり、２０μｍ以上１２０μｍ以下であることが好ましく、３０μｍ以上１００μｍ以下であることがより好ましい。ダイシングシート基材用樹脂組成物から構成される層が上記の厚さであれば、安定的にダイシング時に切り屑が生じにくい。一方、機能性層の厚さは、拡張性の観点から、通常１０μｍ以上１５０μｍ以下程度であり、４０μｍ以上１２０μｍ以下であることが好ましく、５０μｍ以上１００μｍ以下であることがより好ましい。
【０１１３】
＜粘着剤層＞
本実施形態に係るダイシングシートの粘着剤層には、例えば、ダイシング加工の対象となる半導体ウエハが貼着固定される。粘着剤層の厚さは、粘着剤層を構成する粘着剤の種類にもよるが、３μｍ〜１００μｍであることが好ましく、３μｍ〜５０μｍであることがさらに好ましい。
【０１１４】
本実施形態のダイシングシート基材が、ダイシングシート基材用樹脂組成物から構成される層の一方の面に配置された、少なくとも１層からなる機能性層を備えた多層構成の場合は、ダイシングシート基材用樹脂組成物から構成される層が機能性層よりも粘着剤層に近位に配置されることが好ましく、ダイシングシート基材用樹脂組成物から構成される層と接触して粘着剤層が配置されていることがより好ましい。この場合には、より効果的にダイシング時に切り屑を生じにくくすることができる。
【０１１５】
粘着剤層とダイシングシート基材とを積層する方法としては、粘着剤を公知の方法、例えばグラビヤロールコーター、リバースロールコーター、キスロールコーター、ディップロールコーター、バーコーター、ナイフコーター、スプレーコーターなどを用いて直接塗布する方法、あるいは剥離シート上に粘着剤を上記公知の方法で塗布して粘着剤層を設けた後、ダイシングシート基材に貼着し粘着剤層を転写する方法などを用いることができる。
【０１１６】
粘着剤層を構成する粘着剤としては、従来公知の粘着剤を用いることができる。粘着剤の例には、ゴム系、アクリル系、シリコーン系、ポリビニルエーテル系の粘着剤；放射線硬化型粘着剤；加熱発泡型粘着剤などが含まれる。なかでも、半導体ウエハからの半導体製造用フィルムの剥離性などを考慮すると、粘着剤層は紫外線硬化型粘着剤を含むことが好ましい。
【０１１７】
粘着剤層を構成しうるアクリル系粘着剤の例には、（メタ）アクリル酸エステルの単独重合体、および（メタ）アクリル酸エステルと共重合性モノマーとの共重合体が含まれる。（メタ）アクリル酸エステルの具体例には、（メタ）アクリル酸メチル、（メタ）アクリル酸エチル、（メタ）アクリル酸ブチル、（メタ）アクリル酸−２−エチルヘキシル、（メタ）アクリル酸オクチル、（メタ）アクリル酸イソノニル等の（メタ）アクリル酸アルキルエステル；（メタ）アクリル酸ヒドロキシエチル、（メタ）アクリル酸ヒドロキシブチル、（メタ）アクリル酸ヒドロキシヘキシル等の（メタ）アクリル酸ヒドロキシアルキルエステル；（メタ）アクリル酸グリシジルエステルなどが含まれる。
【０１１８】
（メタ）アクリル酸エステルとの共重合性モノマーの具体例には、（メタ）アクリル酸、イタコン酸、無水マレイン酸、（メタ）アクリル酸アミド、（メタ）アクリル酸Ｎ−ヒドロキシメチルアミド、（メタ）アクリル酸アルキルアミノアルキルエステル（例えば、ジメチルアミノエチルメタクリレート、ｔ−ブチルアミノエチルメタクリレート等）、酢酸ビニル、スチレン、アクリロニトリルなどが含まれる。
【０１１９】
粘着剤層を構成しうる紫外線硬化型粘着剤は、特に限定されないが、上記アクリル系粘着剤と、紫外線硬化成分と、光重合開始剤とを含有する。また、紫外線硬化型粘着剤は、側鎖に炭素−炭素二重結合を有するアクリル系粘着剤および光重合開始剤、必要に応じて紫外線硬化成分を含有するものであってもよい。さらに、紫外線硬化型接着剤には、必要に応じて架橋剤、粘着付与剤、充填剤、老化防止剤、着色剤等の添加剤などを添加してもよい。
【０１２０】
紫外線硬化型粘着剤に含まれる紫外線硬化成分としては、例えば分子中に炭素−炭素二重結合を有し、ラジカル重合により硬化可能なモノマー、オリゴマー、またはポリマーが挙げられる。紫外線硬化成分の具体例には、トリメチロールプロパントリ（メタ）アクリレート、ペンタエリスリトールトリ（メタ）アクリレート、テトラエチレングリコールジ（メタ）アクリレート、１,６−へキサンジオール（メタ）アクリレート、ネオペンチルグリコールジ（メタ）アクリレート、ジペンタエリスリトールヘキサ（メタ）アクリレートなどの（メタ）アクリル酸と多価アルコールとのエステル、またそのオリゴマー；２−プロペニルジ−３−ブテニルシアヌレート、２−ヒドロキシエチルビス（２−アクリロキシエチル）イソシアヌレート、トリス（２−メクリロキシエチル）イソシアヌレート、トリス（２−メタクリロキシエチル）イソシアヌレートなどのイソシアヌレート、ウレタンアクリレートオリゴマーなどが含まれる。
【０１２１】
紫外線硬化型粘着剤に含まれる光重合開始剤の具体例には、ベンゾインメチルエーテル、ベンゾインイソプロピルエーテル、ベンゾインイソブチルエーテルなどのベンゾインアルキルエーテル類；α−ヒドロキシシクロヘキシルフェニルケトンなどの芳香族ケトン類；ベンジルジメチルケタールなどの芳香族ケタール類；ポリビニルベンゾフェノン；クロロチオキサントン、ドデシルチオキサントン、ジメチルチオキサントン、ジエチルチオキサントンなどのチオキサントン類などが含まれる。光重合開始剤は、単独で、または２種類以上を組み合わせて用いることができる。粘着剤層が光重合開始剤を含有することで、硬化反応時間又は放射線照射量を抑えて効率よく硬化反応を進行させることができる。
【０１２２】
紫外線硬化型粘着剤に含まれる架橋剤の例には、ポリイソシアネート化合物、メラミン樹脂、尿素樹脂、ポリアミン、カルボキシル基含有ポリマーなどが含まれる。
【０１２３】
＜剥離シート＞
粘着剤層の表面（ダイシングシート基材側とは反対側の面；粘着面）には、剥離シートを貼付することが好ましい。剥離シートを貼付することで、粘着剤層の粘着面を平滑に保つことができる。また、粘着剤層が積層されたダイシングシート基材の取り扱いや運搬が容易になるとともに、剥離シート上にラベル加工することも可能となる。
【０１２４】
剥離シートは、紙、またはポリエチレン、ポリプロピレン、ポリエチレンテレフタレート等の合成樹脂フィルムなどでありうる。また、剥離シートの粘着剤層と接する面には、粘着剤層からの剥離性を高めるために、必要に応じてシリコーン処理やフッ素処理等の離型処理が施されていてもよい。剥離シートの厚みは、通常１０μｍ〜２００μｍ、好ましくは１０μｍ〜１００μｍ程度である。
【０１２５】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【実施例】
【０１２６】
以下、本発明を実施例により説明するが、本発明はこれらの実施例に限定されるものではない。なお、エチレン単位含有量はエチレン由来の構成単位の含有比率を、メタクリル酸単位含有量はメタクリル酸由来の構成単位の含有比率を、グリシジルメタクリレート単位含有量はグリシジルメタクリレート由来の構成単位の含有比率を、アクリル酸ｎブチル単位含有量はアクリル酸ｎブチル由来の構成単位の含有比率を、それぞれ示す。なお、実施例、比較例に用いた原料の組成と物性および得られたシート、フィルムの物性の測定方法は以下の通りである。
【０１２７】
下記実施例において、下記原材料のうち、（Ａ１）〜（Ａ８）、（Ｂ１）、（Ｂ２）、（Ｄ１）、（Ｄ２）、（Ｒ１）、（Ｒ３）及び（Ｒ４）についてのメルトフローレート（ＭＦＲ）は、ＪＩＳ Ｋ７２１０−１９９９に準拠して１９０℃、荷重２１６０ｇで測定し、（Ｃ１）〜（Ｃ３）及び（Ｒ２）についてのメルトフローレート（ＭＦＲ）は、ＪＩＳ Ｋ７２１０−１９９９に準拠して２３０℃、荷重２１６０ｇで測定した。
【０１２８】
また、数平均分子量は、ゲルパーミエーションクロマトグラフィー（１５０Ｃ ＧＰＣ、Ｗａｔｅｒｓ社製）を用いて下記の条件で測定し、標準ポリスチレン換算で決定した。
カラム：東ソー社製ＴＳＫｇｅｌ  ＧＭＨＨＲ−Ｈ（Ｓ）ＨＴ×２本と東ソー社製ＴＳＫｇｅｌ  Ｇ２０００ＨＨＲ(粒子径２０μｍ)ＨＴ×1本とを直列に接続
溶離液：オルトジクロロベンゼン（ｏ−ＤＣＢ）
流速  ：１．０ ｍｌ／ｍｉｎ
検出器：ＲＩ
カラム恒温槽温度：１３５℃
【０１２９】
＜１．原材料＞
〔（Ａ）エチレン・（メタ）アクリル酸系共重合体〕
−（Ａ１）〜（Ａ５）エチレン・メタクリル酸共重合体−
（Ａ１）エチレン単位含有量：８５質量％、メタクリル酸単位含有量：１５質量％、ＭＦＲ（１９０℃、２１６０ｇ荷重）：６０ｇ／１０分
（Ａ２）エチレン単位含有量：９１質量％、メタクリル酸単位含有量：９質量％、ＭＦＲ（１９０℃、２１６０ｇ荷重）：３．０ｇ／１０分
（Ａ３）エチレン単位含有量：８９質量％、メタクリル酸単位含有量：１１質量％、ＭＦＲ（１９０℃、２１６０ｇ荷重）：８ｇ／１０分
（Ａ４）エチレン単位含有量：８５質量％、メタクリル酸単位含有量：１５質量％、ＭＦＲ（１９０℃、２１６０ｇ荷重）：２５ｇ／１０分
（Ａ５）エチレン単位含有量：９０質量％、メタクリル酸単位含有量：１０質量％、ＭＦＲ（１９０℃、２１６０ｇ荷重）：３５ｇ／１０分
【０１３０】
−（Ａ６）〜（Ａ８）エチレン・メタクリル酸・アクリル酸イソブチル共重合体−
（Ａ６）エチレン単位含有量：８５質量％、メタクリル酸単位含有量：１０質量％、アクリル酸イソブチル単位含有量：５質量％、ＭＦＲ（１９０℃、２１６０ｇ荷重）：６０ｇ／１０分
（Ａ７）エチレン単位含有量：８０質量％、メタクリル酸単位含有量：１０質量％、アクリル酸イソブチル単位含有量：１０質量％、ＭＦＲ（１９０℃、２１６０ｇ荷重）：５８ｇ／１０分
（Ａ８）エチレン単位含有量：８０質量％、メタクリル酸単位含有量：１０質量％、アクリル酸イソブチル単位含有量：１０質量％、ＭＦＲ（１９０℃、２１６０ｇ荷重）：３６ｇ／１０分
【０１３１】
〔（Ｂ）多元共重合体〕
（Ｂ１）α−オレフィン・グリシジル系共重合体
エチレン・グリシジルメタクリレート・アクリル酸ｎブチル共重合体（エチレン単位含有量：６７質量％、グリシジルメタクリレート単位含有量：５質量％、アクリル酸ｎブチル単位含有量：２８質量％）、ＭＦＲ（１９０℃、２１６０ｇ荷重）：１２ｇ／１０分、数平均分子量（Ｍｎ）：２６４００
（Ｂ２）α−オレフィン・グリシジル系共重合体
エチレン・グリシジルメタクリレート共重合体（エチレン単位含有量：８８質量％、グリシジルメタクリレート単位含有量：１２質量％）、ＭＦＲ（１９０℃、２１６０ｇ荷重）：３ｇ／１０分、数平均分子量（Ｍｎ）：１７０００
【０１３２】
〔（Ｃ）ポリオレフィン〕
（Ｃ１）ホモポリプロピレン〔プライムポリマー（株）製のプライムポリプロＦ１１３Ｇ、密度：９１０ｋｇ／ｍ３、ＭＦＲ：３．０ｇ／１０分〕
（Ｃ２）ランダムポリプロピレン〔プライムポリマー（株）製のプライムポリプロＦ２１９ＤＡ、密度：９１０ｋｇ／ｍ３、ＭＦＲ：８．０ｇ／１０分〕
（Ｃ３）線状低密度ポリエチレン〔プライムポリマー（株）製のエボリューＳＰ２３２０  、密度：９２０ｋｇ／ｍ３、ＭＦＲ：１．９ｇ／１０分〕
【０１３３】
〔（Ｄ）他の樹脂〕
（Ｄ１）エチレン・メタクリル酸共重合体のアイオノマー
ベースポリマー：エチレン・メタクリル酸共重合体〔エチレン単位含有量：９０質量％、メタクリル酸単位含有量：１０質量％〕、金属カチオン源：亜鉛、中和度：７０％、ＭＦＲ（１９０℃、２１６０ｇ荷重）：１ｇ／１０分
（Ｄ２）エチレン・メタクリル酸・アクリル酸エステル共重合体のアイオノマー
ベースポリマー：エチレン・メタクリル酸・アクリル酸ブチル共重合体〔エチレン単位含有量：８０質量％、メタクリル酸単位含有量：１０質量％、アクリル酸ブチル：１０質量％〕、金属カチオン源：亜鉛、中和度：７０％、ＭＦＲ（１９０℃、２１６０ｇ荷重）：１ｇ／１０分
【０１３４】
〔（Ｒ１）〜（Ｒ４）積層用樹脂〕
（Ｒ１）エチレン・メタクリル酸共重合体〔＝（Ａ２）〕
エチレン単位含有量：９１質量％、メタクリル酸単位含有量：９質量％、ＭＦＲ（１９０℃、２１６０ｇ荷重）：３．０ｇ／１０分
（Ｒ２）低密度ポリエチレン（ＬＤＰＥ）
密度：９２０ｋｇ／ｍ３、ＭＦＲ：１．６ｇ／１０分
（Ｒ３）エチレン・酢酸ビニル共重合体（ＥＶＡ）
エチレン単位含有量：８１質量％、酢酸ビニル単位含有量：１９質量％、ＭＦＲ（１９０℃、２１６０ｇ荷重）：２．５ｇ／１０分
（Ｒ４）アイオノマー
ベースポリマー：エチレン・メタクリル酸共重合体〔エチレン単位含有量：８９質量％、メタクリル酸単位含有量：１１質量％〕、金属カチオン源：亜鉛、中和度：６５％
【０１３５】
＜２．評価方法＞
後述する方法で製造した実施例および比較例の各ダイシングシート基材（キャストフィルム）またはダイシングシートについて、外観評価、切屑性評価（切屑の発生抑制評価）、耐熱性評価、加工性評価、および拡張性評価を行なった。
【０１３６】
（１）基材の外観評価
実施例および比較例で作製したダイシングシート基材を、目視観察し、下記評価基準に基づき、評価した。塊状物とは、ダイシングシート基材の表面及び内部に生じた凹凸欠陥である。
−評価基準−
Ａ：基材に微小な塊状物が無く、不均一感がない。
Ｂ：基材に微小な塊状物が無いが、不均一感がある。
Ｃ：基材に微小な塊状物があり、不均一感もあるため、ダイシング時に不具合が生じ得る。
【０１３７】
（２）切屑性評価（切屑の発生抑制評価）
実施例および比較例で作製したダイシングシートの粘着剤層表面（剥離シートを剥離して露出した粘着剤層の表面）に被着体を貼付し、ダイシング装置（東京精密社製，ＡＷＤ−４０００Ｂ）にセットし、以下の条件でダイシングを行った。
・ワーク（被着体）：ＢＧＡ型パッケージモジュール（京セラケミカル社製、ＫＥ−Ｇ１２５０）
・ワークサイズ：５５０ｍｍ×４４０ｍｍ
・厚さ：１．５５ｍｍ
・ダイシングブレード：ディスコ社製ＺｌｌＯＯＬＧ２Ｓ３Ｔ
・ブレード回転数：３０，０００ｒｐｍ
・ダイシングスピード：１００ｍｍ／秒
・切り込み深さ：ダイシングシート基材表面（二層または三層構成のダイシングシート基材については、表面層の表面）より２０μｍ切り込み
・ダイシングサイズ：５ｍｍ×５ｍｍ
【０１３８】
縦及び横のダイシングラインのうち、それぞれの中央付近における縦（ＭＤ方向）の１ラインに発生した糸状屑の個数を、デジタル顕微鏡（キーエンス社製、ＶＨＸ−１００、倍率：１００倍）を用いてカウントした。発見された糸状屑の個数の量から、下記評価基準に基づいて、切屑性を評価した。
−評価基準−
Ａ：糸状屑の数が５本以下
Ｂ：糸状屑の数が５本を超え、１０本未満
Ｃ：糸状屑の数が１０本以上
【０１３９】
（３）耐熱性評価
耐熱性評価は、加熱時のダイシングシート基材の収縮率およびブロッキングの有無から評価した。収縮性については、後述する方法で製造した１００μｍ厚のＴダイフィルムを使用して測定を行なった。
【０１４０】
（３−１）収縮率
実施例および比較例で作製したダイシングシート基材を、各々、横５ｃｍ×縦１０ｃｍに裁断し、評価用フィルムとした。評価用フィルムの横方向中央部において、縦方向に長さ６０ｍｍの標線を記入した。なお、ダイシングシート基材が三層構成である場合は、ダイシングシート基材を、横５ｃｍ×縦１５ｃｍに裁断して評価用フィルムとし、フィルムの裏面の横方向中央部において、縦方向に長さ６０ｍｍの標線を記入した。
【０１４１】
各評価用フィルムを１００℃環境下に１０分間放置した後、その標線長さを測定し、下記式より収縮率を算出した。得られた収縮率をもとに、下記の評価基準にしたがって評価した。
収縮率［％］＝１００−［（１００℃、１０分放置後の標線長さ／６０ｍｍ）×１００］
−評価基準−
Ａ：収縮率が０．５％未満である。
Ｂ：収縮率が０．５％以上２．０％未満である。
Ｃ：収縮率が２．０％以上である。
【０１４２】
（３−２）ブロッキングの有無
実施例および比較例で作製したダイシングシート基材を、各々、横５ｃｍ×縦１５ｃｍに裁断し、評価用フィルムとした。評価用フィルムを１０枚重ね、その重ねたフィルム上面の中央部に荷重３００ｇを載せ、９０℃環境下に３０分間放置した。放置後、フィルムのブロッキング枚数（隣接するフィルムと接着しているフィルムの枚数）を測定し、下記の評価基準にしたがって評価した。
−評価基準−
Ａ：０枚、ブロッキングなし
Ｂ：一部ブロッキング
Ｃ：１０枚全てブロッキングあり
【０１４３】
なお、ブロッキング評価は、次の２つの観点から行った。
ａ）表／表
評価用フィルムの表層表面同士が接するように重ねたものを１組とした。得られた１組の評価用フィルムを垂直方向に５組（計１０枚）重ね、その重ねたフィルム上部の中央部に荷重３００ｇを載せ、９０℃環境下に３０分間放置した。放置後、フィルムのブロッキング枚数を測定し、上記評価基準にしたがって評価した。
【０１４４】
ｂ）表／内
評価用フィルムの表層表面と内層表面が接するように重ねたものを１組とした。なお、評価用フィルムの内層表面は、ダイシングシート基材が、単層構成の場合は表層表面の裏面、二層構成の場合は二層目の表面、三層構成の場合は三層目の表面とした。得られた１組の評価用フィルムを垂直方向に５組（計１０枚）重ね、その重ねたフィルム上部の中央部に荷重３００ｇを載せ、９０℃環境下に３０分間放置した。放置後、フィルムのブロッキング枚数を測定し、上記評価基準にしたがって評価した。
【０１４５】
（４）加工性評価
実施例および比較例で作製したダイシングシート基材の表層のメルトフローレート（ＭＦＲ）を、ＪＩＳ Ｋ７２１０−１９９９に準拠して１９０℃、荷重２１６０ｇで測定した。結果を表２に示す。
【０１４６】
（５）拡張性評価
拡張性評価は、ダイシングシートの拡張率から評価した。
実施例および比較例で作製したダイシングシートを、縦（フィルムのＭＤ方向）３００ｍｍ×横（フィルムのＴＤ方向）３００ｍｍの四角形に裁断し、評価用フィルムとした。得られた評価用フィルム上に、１４１ｍｍ角の正方形を、油性ペンを用いて描いた（以下、測定対象１という）。
【０１４７】
８インチウエハ用のウエハ拡張装置（テクノビジョン社製のウエハ拡張装置ＴＥＸ−２１８Ｇ  ＧＲ−８）に、測定対象１をセットした。この際、ウエハ拡張装置のステージ中心と測定対象１に描いた正方形の中心が合うようにセットした。次に、ステージを１５ｍｍ引き上げ、評価用フィルムを拡張した後、６０秒間静置し、測定対象１の正方形の各辺の長さ（辺長）を測定した。得られた辺長４点について、それぞれ伸び率（％；＝拡張後の辺長／拡張前の辺長×１００）を計算し、その平均値を拡張率［％］とした。
拡張率の許容範囲は、１０３％以上である。
−評価基準−
Ａ：拡張率が１０５％以上
Ｂ：拡張率が１０３％以上１０５％未満
Ｃ：拡張率が１０３％未満
【０１４８】
〔実施例１〕
（１）ダイシングシート基材用樹脂組成物の調製
３０ｍｍφ二軸押出機の樹脂投入口に、（Ａ１）エチレン・メタクリル酸共重合体、（Ｂ１）α−オレフィン・グリシジル系共重合体、及び（Ｃ１）ホモポリプロピレンを、表１に示す割合で投入し、ドライブレンドした。
その後、樹脂投入口に投入して、ダイス温度１８０℃で溶融混練することで、ダイシングシート基材用樹脂組成物１を得た。
なお、表１中の「％」は、いずれも質量基準（質量％）である。
【０１４９】
表１の「（Ｂ）」欄における「Ｇ濃度」は、実施例または比較例のダイシングシート基材用樹脂組成物中の（Ａ）、（Ｂ）、および（Ｃ）の全質量に対する「（ii）グリシジル（メタ）アクリレート又はグリシジル不飽和エーテルに由来の構成単位の含有比率」を表す。具体的には、（Ａ）、（Ｂ）、および（Ｃ）の全質量に対する（Ｂ１）または（Ｂ２）のグリシジルメタクリレート由来の構成単位の含有比率を示す。
【０１５０】
表１の「（Ｂ）」欄における「Ｂ量」は、ダイシングシート基材用樹脂組成物中の共重合体（Ａ）、多元共重合体（Ｂ）およびポリオレフィン（Ｃ）の合計１００質量％に対する組成物中の（Ｂ１）エチレン・グリシジルメタクリレート・アクリル酸ｎブチル共重合体、または、（Ｂ２）エチレン・グリシジルメタクリレート共重合体の含有量を示す。
【０１５１】
（２）ダイシングシート基材の作製
−単層構成のダイシングシート基材の作製−
得られたダイシングシート基材用樹脂組成物１を、４０ｍｍφキャストフィルム成形機を用いて加工温度１８０℃の条件で成形し、１００μｍ厚のキャストフィルムを作製した。得られたキャストフィルムを、実施例１のダイシングシート基材１とし、既述の外観評価、耐熱性評価および加工性評価を行なった。結果を表２に示す。
【０１５２】
（３）粘着剤の調製
一方、ｎ−ブチルアクリレート９５質量部およびアクリル酸５質量部を共重合してなる共重合体（Ｍｗ：５００，０００）１００質量部、ウレタンアクリレートオリゴマー（Ｍｗ：８０００）１２０質量部、イソシアネート系硬化剤（日本ポリウレタン社、コロネートＬ）５質量部、ならびに光重合開始剤（チバスペシャリティケミカルズ社製、イルガキュア１８４）４質量部を混合し、エネルギー線硬化型粘着剤組成物を得た。
【０１５３】
（４）ダイシングシートの作製
得られたエネルギー線硬化型粘着剤組成物を、シリコーン剥離処理された剥離シート（リンテック社、ＳＰ−ＰＥＴ３８１１１（Ｓ））の剥離処理面に、乾燥後の膜厚が１０μｍとなるように塗布し、１００℃で１分間乾燥させて粘着剤層を形成し、これを上記ダイシングシート基材に貼り付けることで、粘着剤層を基材フィルム上に転写し、ダイシングシートとした。得られたダイシングシートを、実施例１のダイシングシートとし、切屑性評価（切屑の発生抑制評価）および拡張性評価を行なった。結果を表２に示す。
【０１５４】
〔実施例２〜９〕
ダイシングシート基材用樹脂組成物１の調製において、（Ａ１）エチレン・メタクリル酸共重合体、（Ｂ１）α−オレフィン・グリシジル系共重合体、及び（Ｃ１）ホモポリプロピレンを、表１に示す材料、および、表１に示す割合に変更したほかは実施例１と同様にして、実施例２〜９のダイシングシート基材用樹脂組成物２〜９を得た。
【０１５５】
次いで、ダイシングシート基材１の作製において、ダイシングシート基材用樹脂組成物１をダイシングシート基材用樹脂組成物２〜９に変更したほかは実施例１と同様にして、実施例２〜９のダイシングシート基材２〜９を作製した。
【０１５６】
得られたダイシングシート基材について、実施例１と同様に外観評価、耐熱性評価および加工性評価を行なった。結果を表２に示す。
また、上記ダイシングシート基材２〜９を使用する以外、実施例１と同様にしてダイシングシートを作製した。得られたダイシングシートについて、実施例１と同様に切屑性評価（切屑の発生抑制評価）および拡張性評価を行なった。結果を表２に示す。
【０１５７】
〔実施例１０〕
３０ｍｍφ二軸押出機の樹脂投入口に、（Ａ１）エチレン・メタクリル酸共重合体、（Ｂ１）α−オレフィン・グリシジル系共重合体、及び（Ｃ１）ホモポリプロピレンを、表１に示す割合で投入し、ドライブレンドした。
その後、樹脂投入口に投入して、ダイス温度１８０℃で溶融混練することで、ダイシングシート基材用樹脂組成物１０を得た。
【０１５８】
−二層構成のダイシングシート基材の作製−
ダイシングシート基材用樹脂組成物１０と、表１の「２層目」に示す樹脂とを用いて、ダイシングシート基材用樹脂組成物１０で構成される層を表層とする二層フィルムを作製した。二層フィルムの作製には、４０ｍｍφ３種３層キャスト成形機を使用し、ニップ成形法を用いて、ダイス温度を１８０℃とした。また、表層および２層目の厚みは、表１の「２層目（内層）」欄の「μｍ」欄に示す厚みとした。
【０１５９】
このようにして得られた二層フィルムを、実施例１０のダイシングシート基材１０とし、実施例１と同様に外観評価、耐熱性評価および加工性評価を行なった。結果を表２に示す。
また、上記ダイシングシート基材１０を使用する以外、実施例１と同様にしてダイシングシートを作製した。得られたダイシングシートについて、実施例１と同様に切屑性評価（切屑の発生抑制評価）および拡張性評価を行なった。結果を表２に示す。
【０１６０】
〔実施例１１〜２０〕
ダイシングシート基材用樹脂組成物１０の調製において、（Ａ１）エチレン・メタクリル酸共重合体、（Ｂ１）α−オレフィン・グリシジル系共重合体、及び（Ｃ１）ホモポリプロピレンを、表１に示す材料、および、表１に示す割合に変更したほかは同様にして、実施例１１〜２０のダイシングシート基材用樹脂組成物１１〜２０を得た。
【０１６１】
次いで、ダイシングシート基材１０の作製において、ダイシングシート基材用樹脂組成物１０をダイシングシート基材用樹脂組成物１１〜２０に変更し、表層と２層目の厚みを表１に示す厚みに変更したほかは同様にして、実施例１１〜２０のダイシングシート基材１１〜２０を作製した。
得られたダイシングシート基材について、実施例１と同様に外観評価、耐熱性評価および加工性評価を行なった。結果を表２に示す。
また、上記ダイシングシート基材１１〜２０を使用する以外、実施例１と同様にしてダイシングシートを作製した。得られたダイシングシートについて、実施例１と同様に切屑性評価（切屑の発生抑制評価）および拡張性評価を行なった。結果を表２に示す。
【０１６２】
〔実施例２１〜２４〕
ダイシングシート基材用樹脂組成物１０の調製において、（Ａ１）エチレン・メタクリル酸共重合体を、表１に示す（Ａ５）エチレン・メタクリル酸共重合体又は（Ａ８）エチレン・メタクリル酸・メタクリル酸ブチルエステル共重合体に替え、（Ｂ１）α−オレフィン・グリシジル系共重合体、及び（Ｃ１）ホモポリプロピレンを、表１に示す材料、および、表１に示す割合に変更し、さらに、（Ｄ）他の樹脂を、表１に示す材料、および、表１に示す割合で新たに加えたほかは同様にして、実施例２１〜２４のダイシングシート基材用樹脂組成物２１〜２４を得た。
【０１６３】
次いで、ダイシングシート基材１０の作製において、ダイシングシート基材用樹脂組成物１０をダイシングシート基材用樹脂組成物２１〜２４に変更し、表層と２層目の厚みを表１に示す厚みに変更したほかは同様にして、実施例２１〜２４のダイシングシート基材２１〜２４を作製した。
【０１６４】
得られたダイシングシート基材について、実施例１と同様に外観評価、耐熱性評価および加工性評価を行なった。結果を表２に示す。
また、上記ダイシングシート基材２１〜２４を使用する以外、実施例１と同様にしてダイシングシートを作製した。得られたダイシングシートについて、実施例１と同様に切屑性評価（切屑の発生抑制評価）および拡張性評価を行なった。結果を表２に示す。
【０１６５】
なお、実施例２１〜２４における各成分（Ａ）〜（Ｄ）の含有比率については、表１に（Ａ）〜（Ｃ）の合計を１００質量％としたときの値を示すとともに、表１の括弧内に（Ａ）〜（Ｄ）の合計を１００質量％として換算した値も示す。
【０１６６】
〔実施例２５〕
実施例１のダイシングシート基材用樹脂組成物１の調製と同様にして、実施例２５のダイシングシート基材用樹脂組成物２５を得た。
【０１６７】
−三層構成のダイシングシート基材の作製−
ダイシングシート基材用樹脂組成物２５と、表１の「２層目（内層）」に示す樹脂と、表１の「３層目（内層）」に示す樹脂とを用いて、ダイシングシート基材用樹脂組成物２５で構成される層を表層とする三層フィルムを作製した。三層フィルムの作製には、４０ｍｍφ３種３層キャスト成形機を使用し、ニップ成形法を用いて、ダイス温度を１８０℃とした。また、表層、２層目および３層目の厚みは、表１の「２層目（内層）」欄または「３層目（内層）」欄の「μｍ」欄に示す厚みとした。
【０１６８】
このようにして得られた三層フィルムを、実施例２５のダイシングシート基材２５とし、実施例１と同様に外観評価、耐熱性評価および加工性評価を行なった。結果を表２に示す。
また、上記ダイシングシート基材２５を使用する以外、実施例１と同様にしてダイシングシートを作製した。得られたダイシングシートについて、実施例１と同様に切屑性評価（切屑の発生抑制評価）および拡張性評価を行なった。結果を表２に示す。
【０１６９】
〔実施例２６〜３０〕
実施例１のダイシングシート基材用樹脂組成物１の調製と同様にして、実施例２６〜３０のダイシングシート基材用樹脂組成物２６〜３０を得た。
【０１７０】
実施例２５のダイシングシート基材２５の作製において、ダイシングシート基材用樹脂組成物２５に替えてダイシングシート基材用樹脂組成物２６〜３０を用い、２層目および３層目の樹脂を、表１に示す樹脂に変更し、各層の厚みを表１に示す厚みに変更したほかは同様にして、実施例２６〜３０のダイシングシート基材２６〜３０を得た。
【０１７１】
得られたダイシングシート基材について、実施例１と同様に外観評価、耐熱性評価および加工性評価を行なった。結果を表２に示す。
また、上記ダイシングシート基材２６〜３０を使用する以外、実施例１と同様にしてダイシングシートを作製した。得られたダイシングシートについて、実施例１と同様に切屑性評価（切屑の発生抑制評価）および拡張性評価を行なった。結果を表２に示す。
【０１７２】
〔比較例１〜３〕
実施例１０のダイシングシート基材１０の作製において、ダイシングシート基材用樹脂組成物１０に替えて、表１に示す（Ａ３）、（Ａ４）または（Ａ２）のエチレン・メタクリル酸共重合体を用いたほかは同様にして、比較例１〜３のダイシングシート基材１０１〜１０３を作製した。
【０１７３】
得られたダイシングシート基材について、実施例１と同様に外観評価、耐熱性評価および加工性評価を行なった。結果を表２に示す。
また、上記ダイシングシート基材１０１〜１０３を使用する以外、実施例１と同様にしてダイシングシートを作製した。得られたダイシングシートについて、実施例１と同様に切屑性評価（切屑の発生抑制評価）および拡張性評価を行なった。結果を表２に示す。
【０１７４】
〔比較例４〕
３０ｍｍφ二軸押出機の樹脂投入口に、（Ａ４）エチレン・メタクリル酸共重合体、及び（Ｃ１）ホモポリプロピレンを、表１に示す割合で投入し、ドライブレンドした。
その後、樹脂投入口に投入して、ダイス温度１８０℃で溶融混練することで、ダイシングシート基材用樹脂組成物１０４を得た。
【０１７５】
実施例１０のダイシングシート基材１０の作製において、ダイシングシート基材用樹脂組成物１０に替えて、ダイシングシート基材用樹脂組成物１０４を用いたほかは同様にして、比較例４のダイシングシート基材１０４を得た。
【０１７６】
得られたダイシングシート基材について、実施例１と同様に外観評価、耐熱性評価および加工性評価を行なった。結果を表２に示す。
また、上記ダイシングシート基材１０４を使用する以外、実施例１と同様にしてダイシングシートを作製した。得られたダイシングシートについて、実施例１と同様に切屑性評価（切屑の発生抑制評価）および拡張性評価を行なった。結果を表２に示す。
【０１７７】
〔比較例５〕
３０ｍｍφ二軸押出機の樹脂投入口に、（Ａ１）エチレン・メタクリル酸共重合体、及び（Ｂ）α−オレフィン・グリシジル系共重合体を、表１に示す割合で投入し、ドライブレンドした。
その後、樹脂投入口に投入して、ダイス温度１８０℃で溶融混練したが、ゲル化し、加工不能となった。従って、比較例５については、評価を行っていない。
【０１７８】
【表１】
2019110316.tif 000002
【０１７９】
【表２】
2019110316.tif 000003
【０１８０】
表２に示すように、実施例では、切屑の発生を抑制すると共に、耐熱性および拡張性にも優れた。これに対して、比較例では、切屑の発生抑制と、高耐熱性と、高拡張性とを両立することができなかった。
【手続補正書】
【提出日】平成31年3月26日(2019.3.26)
【手続補正１】
【補正対象書類名】特許請求の範囲
【補正対象項目名】全文
【補正方法】変更
【補正の内容】
【特許請求の範囲】
【請求項１】
ダイシングシート基材と、前記ダイシングシート基材の一方の面に積層された粘着剤層とを備えたダイシングシートであって、
前記ダイシングシート基材が、
エチレン・α，β−不飽和カルボン酸系共重合体（Ａ）と、
（ｉ）α−オレフィン由来の構成単位、及び、（ii）グリシジル（メタ）アクリレート又はグリシジル不飽和エーテルに由来の構成単位を少なくとも有する多元共重合体（Ｂ）と、
ポリオレフィン（Ｃ）と、
を含有するダイシングシート基材用樹脂組成物から構成される層、および
前記ダイシングシート基材用樹脂組成物から構成される層の一方の面に配置された、少なくとも一層からなる機能性層
を含み、
前記機能性層が、エチレン・不飽和カルボン酸共重合体、エチレン・不飽和カルボン酸・不飽和カルボン酸アルキルエステル三元共重合体、エチレン・不飽和カルボン酸アルキルエステル共重合体、エチレン・ビニルエステル共重合体、エチレン・不飽和カルボン酸アルキルエステル・一酸化炭素共重合体、およびこれらの不飽和カルボン酸グラフト物から選択される少なくとも一種からなり、
前記機能性層の厚さが、３０μｍ以上、１５０μｍ以下である
ことを特徴とするダイシングシート。
【請求項２】
前記ダイシングシート基材用樹脂組成物は、
前記エチレン・α，β−不飽和カルボン酸系共重合体（Ａ）４０質量％〜９９質量％と、
前記多元共重合体（Ｂ）０質量％超２０質量％以下と、
前記ポリオレフィン（Ｃ）１質量％〜４０質量％と、
を含有し（但し、前記エチレン・α，β−不飽和カルボン酸系共重合体（Ａ）、前記多元共重合体（Ｂ）および前記ポリオレフィン（Ｃ）の合計を１００質量％とする）、
前記エチレン・α，β−不飽和カルボン酸系共重合体（Ａ）、前記多元共重合体（Ｂ）、及び前記ポリオレフィン（Ｃ）の全質量に対する前記（ii）グリシジル（メタ）アクリレート又はグリシジル不飽和エーテルに由来の構成単位の含有比率が０質量％を超え１．０質量％以下である
請求項１に記載のダイシングシート。
【請求項３】
前記エチレン・α，β−不飽和カルボン酸系共重合体（Ａ）におけるα，β−不飽和カルボン酸に由来の構成単位の含有比率が、５質量％〜２０質量％である請求項１または２に記載のダイシングシート。
【請求項４】
前記エチレン・α，β−不飽和カルボン酸系共重合体（Ａ）を構成するα，β−不飽和カルボン酸が、（メタ）アクリル酸である請求項１〜３のいずれか１項に記載のダイシングシート。
【請求項５】
前記ポリオレフィン（Ｃ）が、ランダムポリプロピレン、ホモポリプロピレン、低密度ポリエチレン、及び線状低密度ポリエチレンから選ばれる少なくとも１つである請求項１〜４のいずれか１項に記載のダイシングシート。
【請求項６】
前記多元共重合体（Ｂ）が、さらに、（iii）ビニルエステル又は不飽和カルボン酸エステルに由来の構成単位を有する三元共重合体である請求項１〜５のいずれか１項に記載のダイシングシート。